"エチレンと不飽和カルボン酸エステルとのランダム共重合体をアルカリけん化してなる重合体けん化物Aとダイマー酸Bとを含有する重合体けん化物含有組成物。前記重合体けん化物Aと前記ダイマー酸Bとの合計質量に対する前記ダイマー酸Bの含有率が、1質量~30質量である請求項1に記載の重合体けん化物含有組成物。前記アルカリけん化が、カリウムけん化である請求項1に記載の重合体けん化物含有組成物。前記不飽和カルボン酸エステルが、不飽和カルボン酸の炭素原子数1~8のアルキルエステルである請求項1に記載の重合体けん化物含有組成物。前記不飽和カルボン酸が、アクリル酸及びメタクリル酸の少なくとも一方である請求項4に記載の重合体けん化物含有組成物。更に、多価アルコールまたは多価アルコールのアルキレンオキシド付加物を含有する請求項1に記載の重合体けん化物含有組成物。請求項1に記載の重合体けん化物含有組成物からなる高分子型帯電防止剤。請求項1に記載の重合体けん化物含有組成物を、2質量以上100質量未満の範囲で含有し、スチレン系樹脂を、0質量を超え98質量未満の範囲で含有する熱可塑性スチレン系樹脂組成物ただし、前記重合体けん化物含有組成物と前記スチレン系樹脂との合計量を100質量とする。。請求項8に記載の熱可塑性スチレン系樹脂組成物を含有する成形体。請求項8に記載の熱可塑性スチレン系樹脂組成物を溶融成形加工する成形体の製造方法。本発明者等は、エチレン不飽和カルボン酸エステル共重合体をアルカリけん化して得られたけん化物とダイマー酸とを含有する組成物が、極めて優れた帯電防止性を示し、溶融時の流動性も良好で、他の樹脂と配合した場合にも優れた改質効果を充足することを見出し、この知見に基づいて本発明を完成するに至った。すなわち、エチレンと不飽和カルボン酸エステルとのランダム共重合体をアルカリけん化してなる重合体けん化物の透明性や基本特性を損なわずに、低湿度雰囲気下や、経時での帯電防止性に優れ、エチレンと不飽和カルボン酸エステルとのランダム共重合体をアルカリけん化してなる重合体けん化物の流動性が良好な重合体けん化物含有組成物、該重合体けん化物含有組成物を用いた高分子型帯電防止剤、及び熱可塑性スチレン系樹脂組成物が必要とされている。また、ブリードアウトの少ない成形体、さらに成形加工時の発煙や汚染を抑制した成形体の製造方法が必要とされている。<1>エチレンと不飽和カルボン酸エステルとのランダム共重合体をアルカリけん化してなる重合体けん化物Aとダイマー酸Bとを含有する重合体けん化物含有組成物である。<2>前記重合体けん化物Aと前記ダイマー酸Bとの合計質量に対する前記ダイマー酸Bの含有率が、1質量~30質量である前記<1>に記載の重合体けん化物含有組成物である。<3>前記アルカリけん化が、カリウムけん化である前記<1>または前記<2>に記載の重合体けん化物含有組成物である。<4>前記不飽和カルボン酸エステルが、不飽和カルボン酸の炭素原子数1~8のアルキルエステルである前記<1>~前記<3>のいずれか1つに記載の重合体けん化物含有組成物である。<5>前記不飽和カルボン酸が、アクリル酸及びメタクリル酸の少なくとも一方である前記<4>に記載の重合体けん化物含有組成物である。<6>更に、多価アルコールまたは多価アルコールのアルキレンオキシド付加物を含有する前記<1>~前記<5>のいずれか1つに記載の重合体けん化物含有組成物である。<7>前記<1>~前記<6>のいずれか1つに記載の重合体けん化物含有組成物からなる高分子型帯電防止剤である。<8>前記<1>~前記<6>のいずれか1つに記載の重合体けん化物含有組成物を、2質量以上100質量未満の範囲で含有し、スチレン系樹脂を、0質量を超え98質量未満の範囲で含有する熱可塑性スチレン系樹脂組成物である。ただし、前記重合体けん化物含有組成物と前記スチレン系樹脂との合計量を100質量とする。<9>前記<8>に記載の熱可塑性スチレン系樹脂組成物を含有する成形体である。<10>前記<8>に記載の熱可塑性スチレン系樹脂組成物を溶融成形加工する成形体の製造方法である。本発明によれば、エチレンと不飽和カルボン酸エステルとのランダム共重合体をアルカリけん化してなる重合体けん化物の透明性や基本特性を損なわずに、低湿度雰囲気下や、経時での帯電防止性に優れ、エチレンと不飽和カルボン酸エステルとのランダム共重合体をアルカリけん化してなる重合体けん化物の流動性が良好な重合体けん化物含有組成物、該重合体けん化物含有組成物を用いた高分子型帯電防止剤、及び熱可塑性スチレン系樹脂組成物を提供することができる。また、ブリードアウトの少ない成形体を提供し、さらに成形加工時の発煙や汚染を抑制した成形体の製造方法を提供することができる。<重合体けん化物含有組成物>本発明の重合体けん化物含有組成物は、エチレンと不飽和カルボン酸エステルとのランダム共重合体エチレン不飽和カルボン酸エステルランダム共重合体をアルカリけん化してなる重合体けん化物Aとダイマー酸Bとを含有する。本発明の重合体けん化物含有組成物は、さらに、多価アルコールDまたは多価アルコールのアルキレンオキシド付加物Cを含有することが好ましい。本発明の重合体けん化物含有組成物は、さらに必要に応じて、他の成分を含有していてもよい。本発明の重合体けん化物含有組成物は、優れた帯電防止性を示し、帯電防止効果を持続するエチレン不飽和カルボン酸エステルランダム共重合体をアルカリけん化してなる重合体けん化物Aと、ダイマー酸Bとを含有することで、重合体けん化物Aだけを使用する場合に比べ、溶融時の流動性と他の重合体との相溶性が向上し、重合体けん化物Aが均一に分散した重合体けん化物含有する熱可塑性重合体組成物を得ることができる。重合体けん化物Aの均一分散は、経時的にも安定であり、その結果、本発明の重合体けん化物含有組成物は、低湿度雰囲気下での能初期の帯電防止性能が良好であるとともに、経時的に帯電防止性能を発現することができる。また、重合体けん化物Aの均一分散により、重合体けん化物含有組成物を他の熱可塑性樹脂へブレンドした場合の流動性改善効果も好ましいものになる。このように、重合体けん化物含有組成物により得られる成形体は、重合体けん化物Aが均一に分散し、重合体けん化物Aの流動性に優れる。そのため、成形品加工時に、重合体けん化物含有組成物の構成成分が、熱で揮散しにくく、分解しにくく、ブリードアウトが発生し難い。ブリードアウトとは、成形品表面に現れる含有成分に基づく粉吹きやべたつきのことをいう。従って、成形加工時に、成形加工用の金型の汚染を防止することができる。その結果、金型の清掃頻度を減少することができるため、成形品の生産性を向上することもできる。さらに、本発明の重合体けん化物含有組成物は、重合体けん化物Aの透明性や機械的強度等の基本特性を損なわずに、上記の帯電防止性を発現することができるため、種々の用途に用いることができる。なお、重合体けん化物含有組成物を用いて得られる成形体としては、重合体けん化物含有組成物からなる成形体、または、当該組成物と他の疎水性重合体との樹脂組成物からなる成形体等が挙げられる。前記樹脂組成物を構成する他の疎水性重合体としては、例えば、多価アルコールのアルキレンオキシド付加物等が挙げられる。以下に、本発明の重合体けん化物含有組成物に係る実施形態について詳細、且つ具体的に説明する。但し、本発明はこれらの例によって何ら制限されるものではない。重合体けん化物A本発明の重合体けん化物Aに用いる素材樹脂であるエチレン不飽和カルボン酸エステルランダム共重合体は、エチレンと、不飽和カルボン酸エステルの少なくとも1種とをランダム共重合した重合体である。具体的には、エチレンと、不飽和カルボン酸のアルキルエステルと、からなる二成分ランダム共重合体を例示することができる。不飽和カルボン酸としては、例えばアクリル酸、メタクリル酸、エタクリル酸、クロトン酸、フマル酸、マレイン酸、無水マレイン酸、イタコン酸、又は無水イタコン酸等が挙げられる。アルキルエステルのアルキル部位としては、炭素数1~12のものを挙げることができ、より具体的には、メチル、エチル、n-プロピル、イソプロピル、n-ブチル、イソブチル、セカンダリーブチル、2-エチルヘキシル、イソオクチル等のアルキル基を例示することができる。本発明では、アルキルエステルのアルキル部位の炭素数は、1~8が好ましい。不飽和カルボン酸のアルキルエステルとしては、例えばアクリル酸アルキルエステル、メタクリル酸アルキルエステル、クロトン酸アルキルエステル、マレイン酸アルキルエステル等が例示される。不飽和カルボン酸は、1分子中に2つ以上のカルボキシ基を有するものであってもよい。1分子中に2つ以上のカルボキシ基を有する不飽和カルボン酸は、複数あるカルボキシ基の少なくとも1つがアルキルエステルとなっていればよく、例えば、マレイン酸アルキルエステルとしては、マレイン酸モノアルキルエステルであっても、マレイン酸ジアルキルエステルであってもよい。不飽和カルボン酸が1分子中に複数のカルボキシ基酸基を有する場合、すべてのカルボキシ基がアルキルエステル化されていると、けん化度が100でない場合は、酸基が存在せずエステル基が存在することになる。そのため、重合体けん化物Aと、各種の熱可塑性樹脂、たとえばスチレン系樹脂との相溶性が向上するという作用がある。このことは本発明の目的に叶うので、本発明において1分子中に2つ以上のカルボキシ基を有する不飽和カルボン酸を用いる場合は、その全てのカルボキシ基がアルキルエステル化されていることが好ましい。不飽和カルボン酸アルキルエステルは1種単独でもよいし、複数種を組み合わせて用いてもよい。すなわち、不飽和カルボン酸アルキルエステル成分として1種類の化合物を使用すれば、エチレンと1種類の不飽和カルボン酸アルキルエステルとの2元ランダム共重合体となる。エチレンと2種類の不飽和カルボン酸アルキルエステルと共重合すれば3元ランダム共重合体となる。しかし、何れの場合もエチレンと不飽和カルボン酸アルキルエステルとの2成分からなるランダム共重合体である。不飽和カルボン酸としては、上記の中でも、アクリル酸およびメタクリル酸の少なくとも一方であることが好ましい。不飽和カルボン酸エステルとして、特にアクリル酸又はメタクリル酸のメチルエステル、エチルエステル、ノルマルブチルエステル、イソブチルエステルが好ましい。本発明において、特に好ましいエチレン不飽和カルボン酸エステルランダム共重合体は、エチレンとメタアクリル酸エステルの2成分からなるランダム共重合体である。その中でもメタアクリル酸エステルとして1種類の化合物からなる2元ランダム共重合体が好ましい。このような2元ランダム共重合体の例としては、エチレンアクリル酸メチルランダム共重合体、エチレンアクリル酸エチルランダム共重合体、エチレンアクリル酸ノルマルブチルランダム共重合体、エチレンアクリル酸イソブチルランダム共重合体、エチレンメタアクリル酸メチルランダム共重合体、エチレンメタアクリル酸エチルランダム共重合体、エチレンメタアクリル酸ノルマルブチルランダム共重合体、エチレンメタアクリル酸イソブチルランダム共重合体である。前記けん化前のエチレン不飽和カルボン酸エステルランダム共重合体における不飽和カルボン酸エステルに由来の構成単位の含有率は、不飽和カルボン酸に由来する構成単位よりもより多くの量を工業的に導入しやすい。前記含有率は、5質量~50質量、特に20質量~35質量のものが好ましい。即ち、不飽和カルボン酸エステルに由来の構成単位の含有率がこの範囲にあると、帯電防止性、及びダイマー酸Bとの混和性のバランスや均一分散性に優れ、好ましい。また、前記けん化前のエチレン不飽和カルボン酸エステルランダム共重合体の190°C、2160g荷重におけるメルトフローレートJISK7210-1999準拠は、1g/10分~1300g/10分の範囲にあることが好ましい。なお、メルトフローレートを、以下、MFRと略記することもある。また、前記けん化前のエチレン不飽和カルボン酸エステルランダム共重合体は2種以上を混合しても用いてもよい。このようなエチレン不飽和カルボン酸エステルランダム共重合体は、例えばそれ自体公知の高圧ラジカル共重合により製造される。本発明では、前記エチレンと不飽和カルボン酸エステルとのランダム共重合体をアルカリけん化する。けん化に用いる苛性アルカリの金属イオン種としては、リチウムLi、ナトリウムNa、カリウムK、ルビジウムRb、セシウムCs等を挙げることができる。これらのうち、性帯電防止性の面からナトリウム、カリウム、ルビジウム、セシウムが好ましく、原料の入手のしやすさを加味するとナトリウムとカリウムが好ましく、特にカリウムが好ましい。本発明における重合体けん化物Aにおいては、カルボン酸アルカリ塩としてけん化物中に存在するカリウム、ナトリウム等のアルカリ金属イオン濃度は0.1モル/kg~5.8モル/kgであることが好ましい。さらには1モル/kg~3モル/kgの範囲であることがより好ましい。アルカリ金属イオン濃度が0.1モル/kg以上であることで、帯電防止性に必要とされる1010Ω/□Ω/square以下、特に108Ω/□Ω/square以下の表面固有抵抗率Surfaceresistivityが得やすく、5.8モル/kg以下であることで、溶融粘度の高粘度化を抑制することができるため、成形性、加工性に優れる。本発明における重合体けん化物は、成形性、加工性の面から230°C、10kg荷重JISK7210-1999に準拠におけるメルトフローレートが0.01g/10分~100g/10分、特に0.1g/10分~50g/10分のものが好適である。本発明においては、重合体けん化物Aのうち、アルカリけん化されるべきエチレン不飽和カルボン酸エステル共重合体中の全不飽和カルボン酸エステル基単位のモル量に対し、けん化後、カルボン酸アルカリ塩として存在するアルカリ金属イオン量のモル量の割合が0.1~0.6の範囲にあるものが好ましい。即ち、けん化度が10~60の範囲にある重合体けん化物は、帯電防止性やダイマー酸Bとの混和性の観点から好ましい。因みに、本発明において共重合体中のエステル成分はアルカリによるけん化反応により部分的にアルカリ塩成分に変化するので、けん化物はエチレン単位、不飽和カルボン酸エステル単位、不飽和カルボン酸アルカリ塩単位を含有する共重合体となり、遊離のカルボキシル基単位は含有しない。エチレン不飽和カルボン酸エステルランダム共重合体のアルカリけん化は、苛性アルカリ等によりそれ自体公知の方法で行えばよい。例えば、エチレン不飽和カルボン酸エステルランダム共重合体と所定量の水酸化カリウム等の苛性アルカリとを押出機、ニーダー、バンバリーミキサ等の混練装置中で、例えば100°C~250°Cの温度下で溶融混合すればよい。あるいは、エチレン不飽和カルボン酸エステルランダム共重合体を上記混練装置で溶融均質化し、その後所定量の水酸化カリウム等の苛性アルカリを加えることによりエチレン不飽和カルボン酸エステル共重合体のエステル部分と苛性アルカリを反応させてけん化物とする方法でもよい。重合体けん化物Aの含有量は、本発明の重合体けん化物含有組成物の全固形分質量に対して、99質量~50質量であることが好ましい。重合体けん化物Aの合計量が50質量以上であることで、後述する疎水性重合体Cに配合しても実用に耐える帯電防止性をこの疎水性重合体に付与することができる。また、重合体けん化物Aの合計量が99質量以下であることで、重合体けん化物含有組成物としての溶融流動性を確保できるうえ、後述する疎水性重合体と混合しても均一に混じりあい、溶融流動性も損なわない。重合体けん化物Aの含有量は、本発明の重合体けん化物含有組成物の全固形分質量に対して、98質量~70質量、特に97質量~85質量であることがより好ましい。ダイマー酸B本発明の重合体けん化物含有組成物は、ダイマー酸Bの少なくとも一種類を含有する。ダイマー酸Bは、不飽和脂肪酸の2分子又はそれ以上の分子が重合反応して得られる多価カルボン酸であって、通常、不飽和脂肪酸のモノマー1分子を含む2種類以上の混合物として得られ、混合物として各種の用途に供されている。また、ダイマー酸Bは、炭素原子数8~22の直鎖状又は分岐状の不飽和脂肪酸を二量化することによって得られるものであり、その誘導体も含まれる。ダイマー酸の誘導体としては、水素添加物などを挙げることができる。具体的には、前記ダイマー酸に水添して、含有される不飽和結合を還元した水添ダイマー酸などが使用できる。ダイマー酸を重合体けん化物Aとともに含有することにより、重合体けん化物Aの流動性が向上する。ダイマー酸は、例えば、3-オクテン酸、10-ウンデセン酸、オレイン酸、リノール酸、エライジン酸、パルミトレイン酸、リノレン酸、あるいはこれらの2種以上の混合物等を、あるいは工業的に入手可能なこれら不飽和カルボン酸の混合物であるトール油脂肪酸、大豆油脂肪酸、パーム油脂肪酸、米ぬか油脂肪酸、亜麻仁油脂肪酸などを原料としたものであってもよい。これらダイマー酸としては、モノマー酸やトリマー酸を少量含有するものであってもよい。従来から、ダイマー酸Bは通常、モンモリロナイト系白土を触媒として用い、トール油脂肪酸などの不飽和脂肪酸を高温下で二量化して製造することができる。ダイマー酸Bの例として、下記一般式1で表される鎖状ダイマー酸が挙げられる。前記一般式1で表される鎖状ダイマー酸のほかに、下記一般式2又は3で表される環状ダイマー酸を含む混合物などが得られる。工業的に入手可能なダイマー酸Bとしては、例えば、ハリダイマー200、300ハリマ化成株製、ツノダイム205、395築野食品工業株製、エンポール1026、1028、1061、1062コグニス株製、水素添加ダイマー酸として例えば、エンポール1008、1012コグニス株製などが挙げられる。本発明の重合体けん化物含有組成物は、重合体けん化物Aとダイマー酸Bとの合計質量に対するダイマー酸Bの含有率が、1質量~50質量であることが好ましい。重合体けん化物Aとダイマー酸Bとの合計質量に対するダイマー酸Bの含有率が1質量以上であることで、本発明の重合体けん化物含有組成物中の重合体けん化物Aの均一分散性を向上することができ、又組成物として良好な溶融流動性を付与することができる。重合体けん化物Aとダイマー酸Bとの合計質量に対するダイマー酸Bの含有率が50質量以下であることで、重合体けん化物Aの溶融流動性を成形加工に適切な範囲とすることができる。重合体けん化物Aとダイマー酸Bとの合計質量に対するダイマー酸Bの含有率は、2質量~30質量、とくに3質量~15質量であることがより好ましい。本発明の重合体けん化物含有組成物は、前記のように重合体けん化物Aとダイマー酸Bとを含むものである。当該組成物を製造する際にA成分とB成分を溶融混合する場合には、A成分中のアルカリ金属とB成分中のカルボキシ基の一部または全部とが反応してダイマー酸のアルカリ金属塩の構造となりうる。このため、前記ダイマー酸Bには、ダイマー酸アルカリ金属塩の形で重合体けん化物と配合する態様、或いはダイマー酸とダイマー酸アルカリ金属塩の混合形態で配合する態様を含むことができる。また、本発明の重合体けん化物含有組成物は、A成分中のアルカリ金属とB成分中のカルボキシ基の一部または全部とが反応して得られるダイマー酸アルカリ金属塩のみならず、別途、ダイマー酸アルカリ金属塩を含んでいてもよいし、アルカリ金属以外のダイマー酸金属塩を含んでいてもよい。上記反応を経ないダイマー酸金属塩は、前記市販のダイマー酸と金属化合物を接触、過熱することで製造可能である。金属化合物を構成する金属としては、ナトリウム、カリウム、リチウム、ルビジウム、セシウム等のアルカリ金属、マグネシウム等のアルカリ土類金属、亜鉛等が例示できる。金属化合物としては、例示したこれらの金属の酸化物、炭酸塩、水酸化物などが使用できる。ダイマー酸と金属化合物を接触反応させることで、ダイマー酸のカルボキシル基の一部又は全部が金属塩となる。ダイマー酸アルカリ金属塩としては、ダイマー酸リチウム塩部分塩を含む、ダイマー酸ナトリウム塩部分塩を含む、ダイマー酸カリウム塩部分塩を含む、ダイマー酸ルビジウム塩部分塩を含む、ダイマー酸セシウム塩部分塩を含むを例示できる。多価アルコールのアルキレンオキシド付加物C本発明の重合体けん化物含有組成物は、更に、多価アルコールのアルキレンオキシド付加物Cを含有することが好ましい。多価アルコールのアルキレンオキシド付加物Cとしては、ポリエチレングリコール、ポリプロピレングリコール、ポリブチレングリコール、ポリオキシエチレンポリオキシプロピレングリコールなどを挙げることができる。これらは、帯電防止性能の湿度依存性、たとえば、標準的な室温である23°Cの温度条件下で、50RH以上の高湿度条件下から、30RH以下の乾燥して静電気が発生しやすい低湿度条件下まで帯電防止効果が期待できる。また別には溶融流動性の更なる改善も期待できる。多価アルコールのアルキレンオキシド付加物Cの中では、前記の性能改善効果とフィルム成形時などの樹脂加工時の取扱性のバランス面からポリエチレングリコール又はポリプロピレングリコールが好ましく、特にポリプロピレングリコールが、好ましい。多価アルコールのアルキレンオキシド付加物Cは、前述のように帯電防止性能の湿度依存性と溶融流動性の更なる改良効果が期待できる。しかし、重合体成分に比べると低分子量成分であるため、大量に配合すると成形加工品表面にブリードアウトして表面を汚染したり、成形金型を汚染する虞もある。このため、本発明の重合体けん化物含有組成物の全固形分質量に対して、3質量~30質量であることが好ましく、5質量~20質量であることがより好ましい。多価アルコールD本発明の重合体けん化物含有組成物は、更に、多価アルコールDを含有することが好ましい。多価アルコールDとしては、グリセロール、ジグリセロール、トリメチルプロパン、エチレングリコール、ポリエチレングリコール、プロピレングリコール、ジプロピレングリコール、ソルビトールなどの1分子中に水酸基を2個以上含有する多価アルコール又はそれらの部分エステル化物を例示することができる。中でも、多価アルコールDとしては、取扱い性と性能及び入手のしやすさ、コストのバランスの点で、グリセロール、ジグリセロールが好ましい。多価アルコールDの含有量は、本発明の重合体けん化物含有組成物のアルカリ金属がカリウムの場合、広い湿度範囲での帯電防止性や高周波融着性を発揮させる観点から、本発明の重合体けん化物含有組成物の全固形分質量に対して、3質量~30質量であることが好ましく、5質量~20質量であることがより好ましい。本発明の重合体けん化物含有組成物は帯電防止剤の用途に好ましく使用される。本発明の重合体けん化物含有組成物からなる帯電防止剤は、高分子型帯電防止剤であるために、各種の熱可塑性樹脂に配合した場合には、ブリードアウトによる成分の減量がなく、長期間にわたって低い表面抵抗を維持し、帯電防止性能を持続する。また、低分子量成分を含まないために、成形加工時の高温によって揮発して発煙することもない。スチレン系樹脂Eスチレン系樹脂とは、スチレンの単独重合体あるいは共重合体であり、その代表例としてABS系樹脂及びポリスチレンを例示できる。本発明においては、効果の点でスチレン系樹脂Eが、少なくともアクリロニトリルとスチレンとが共重合したスチレン系共重合体が好ましい。ここで、ABS系樹脂は、ブレンド法、グラフト法、あるいはグラフトブレンド法などの種々の製造方法によって合成されるゴム強化スチレン系重合体を総称するものであり、ポリブタジエン、スチレンブタジエンゴム、エチレンプロピレンジエンゴム、などのゴム成分に、スチレンとアクリロニトリル、メチルメタクリレート、α-メチルスチレン、エチレンビスマレイミド、マレイミドなどの他のモノマーをグラフト重合したものを代表例としてあげることができる。また、ポリスチレンは、懸濁重合法、連続重合法などの製造方法によって合成される一般用ポリスチレンのほか、ブタジエンゴムのようなゴム成分にスチレンをグラフト重合して得られる耐衝撃性ポリスチレンなどを総称するものである。これらスチレン系樹脂の中では、ジエンゴム強化ABS系樹脂が好ましく、とくにスチレンから由来する単位とアクリロニトリルから由来する単位とを含むスチレン系樹脂が望ましい。前記スチレン系樹脂含有組成物を得る方法としては、予め調製された重合体けん化物とスチレン系樹脂とを、単軸押出機、二軸押出機、バンバリーミキサ、ニーダー等で溶融加熱混合する方法等を例示できる。本発明の重合体けん化物含有組成物が、スチレン系樹脂Eを含有するときは、その優れた帯電防止性を利用して高分子型帯電防止剤として利用することができる。重合体けん化物含有組成物を高分子型帯電防止剤として利用する場合は、高分子型帯電防止剤として使用する本発明の重合体けん化物含有組成物が配合された最終樹脂組成物でのアルカリ金属イオン濃度が0.002モル/kg~5.8モル/kgとなるように、スチレン系樹脂Eを配合することが好ましい。あるいは、重合体けん化物含有組成物とスチレン系樹脂の合計量を100質量とした場合、重合体けん化物含有組成物が0.1質量以上、好ましくは2質量以上で100質量未満、スチレン系樹脂が0質量を超え99.9質量未満、好ましくは98質量未満の割合で含有されるのが好ましい。更にスチレン系樹脂が本来有する機械的性能を損なわずに帯電防止性能を付与する目的では、重合体けん化物含有組成物の配合割合の上限は30質量以下、好ましくは15質量以下、更には10質量以下でも目的を充分に達成できる。各種添加剤本発明の重合体けん化物含有組成物には、更に、紫外線吸収剤、光安定剤、酸化防止剤、老化防止剤、熱安定剤、滑剤、ブロッキング防止剤、可塑剤、粘着剤、無機充填剤、ガラス繊維、カーボン繊維などの強化繊維、顔料、染料、難燃剤、難燃助剤、発泡剤、発泡助剤などを含有してもよい。また、樹脂用添加剤と知られている他の帯電防止剤を配合することもできる。前記紫外線吸収剤としては、例えば、2-ヒドロキシ-4-メトキシベンゾフェノン、2,2’-ジヒドロキシ-4-メトキシベンゾフェノン、2-ヒドロキシ-4-メトキシ-2-カルボキシベンゾフェノン、及び2-ヒドロキシ-4-n-オクトキシベンゾフェノンなどのベンゾフェノン系;2-2’-ヒドロキシ-3’,5’-ジt-ブチルフェニルベンゾトリアゾール、2-2’-ヒドロキシ-5-メチルフェニルベンゾトリアゾール、及び2-2’-ヒドロキシ-5-t-オクチルフェニルベンゾトリアゾールなどのベンゾトリアゾール系;フェニルサリチレート及びp-オクチルフェニルサリチレートなどのサリチル酸エステル系のものが挙げられる。前記光安定剤としては、例えばヒンダードアミン系のものが挙げられる。前記酸化防止剤としては、各種ヒンダードフェノール系やホスファイト系のものが挙げられる。<高分子型帯電防止剤、熱可塑性スチレン系樹脂組成物>本発明の高分子型帯電防止剤は、本発明の重合体けん化物含有組成物からなる。既述のように、本発明の重合体けん化物含有組成物は帯電防止剤の用途に好ましく使用される。本発明の高分子型帯電防止剤は、本発明の重合体けん化物含有組成物からなる帯電防止剤であり、各種の熱可塑性樹脂に配合した場合には、ブリードアウトによる成分の減量がなく、長期間にわたって低い表面抵抗を維持し、帯電防止性能を持続する。また、低分子量成分を含まないために、成形加工時の高温によって揮発して発煙することもない。本発明の熱可塑性スチレン系樹脂組成物は、本発明の重合体けん化物含有組成物と、スチレン系樹脂とを含有する。熱可塑性スチレン系樹脂組成物全質量中の本発明の重合体けん化物含有組成物の含有量は、2質量を超え100質量未満の範囲であり、熱可塑性スチレン系樹脂組成物全質量中のスチレン系樹脂の含有量は、0質量を超え98質量以下の範囲である。本発明の熱可塑性スチレン系樹脂組成物は、既述の本発明の重合体けん化物含有組成物を含有するため、帯電防止性に優れる。<成形体及びその製造方法>本発明の成形体は、既述の本発明の重合体けん化物含有組成物を含有する本発明の熱可塑性スチレン系樹脂組成物用いて構成されたものであり、本発明の熱可塑性スチレン系樹脂組成物を用いて成形されたものであること以外は、制限はない。本発明においては、成形体が押出し成形品、プレス成形品、射出成形品であることが好ましい。本発明の成形体の製造方法は、既述の本発明の熱可塑性スチレン系樹脂組成物を供給し、加圧下で成形する構成としたものである。例えば、熱可塑性スチレン系樹脂組成物を供給して成膜し、得られた膜を圧着して成形体を作製することができる。成膜に際して熱可塑性スチレン系樹脂組成物を供給する方法としては、熱可塑性スチレン系樹脂組成物を溶融して供給できる方法であれば制限はなく、例えば射出成形法、溶融押出成形法などが挙げられる。また、加圧下で成形する方法としては、所望の金型等に圧入したり、成膜された膜の上から熱板を押圧する等により加熱プレスする方法などが挙げられる。本発明の熱可塑性スチレン系樹脂組成物は、既述のとおり、帯電防止性に優れている。従って、本発明の熱可塑性スチレン系樹脂組成物を用いた本発明の成形体は、具体的には、天井材、床材等の建築材料もしくは土木材料、自動車部品、OA機器、家電製品部品、又は、これらの材料、部品等の保管ケースもしくは収納ケース、文具、あるいは日用品などに広く使用することができる。次に、本発明を実施例により更に詳細に説明する。但し、本発明は、これらの例によって何ら制限されるものではない。なお、下記の実施例、比較例に用いた原料、合成した重合体けん化物及び重合体組成物の評価方法は次の通りである。1.原料<エチレン不飽和カルボン酸エステルランダム共重合体>エチレンアクリル酸エチルランダム共重合体EEA1アクリル酸エチルEA含量;34質量、MFR;25g/10分190°C、2160g荷重、JISK7210-1999に準拠エチレンアクリル酸エチルランダム共重合体EEA2アクリル酸エチルEA含量;26質量、MFR;240g/10分190°C、2160g荷重、JISK7210-1999に準拠<ダイマー酸B>ダイマー酸B1:ツノダイム395築野食品工業社製成分組成:ダイマー酸76.2質量、モノマー酸10質量、トリマー酸13.8質量ダイマー酸B2:ツノダイム205築野食品工業社製成分組成:ダイマー酸94質量、モノマー酸3質量、トリマー酸3質量ダイマー酸水添加品B3:DimeracidhydrogenatedALDRICH社製水添前成分組成:ダイマー酸99質量以上<多価アルコールのアルキレンオキシド付加物C>ポリプロピレングリコールPPGC1株式会社ADEKA製、アデカポリエーテルP700、Mw=700<多価アルコールD>ジグリセロールDiglycerolD1阪本薬品株式会社製、ジグリセリンS<スチレン系樹脂E>アクリロニトリルブタジエンスチレン共重合体ABSE1テクノポリマー株式会社製、商品名:TECHNOABS330、MFR42g/10分220°C、98N荷重、ISO1131に準拠、密度1.05g/cm3物性値は、製品カタログに基づくアクリロニトリルブタジエンスチレン共重合体ABSE2テクノポリマー株式会社製、商品名:TECHNOABS130、MFR18g/10分220°C、98N荷重、ISO1131に準拠、密度1.05g/cm3物性値は、製品カタログに基づくアクリロニトリルブタジエンスチレン共重合体ABSE3テクノポリマー株式会社製、商品名:TECHNOABS520、MFR8g/10分220°C、98N荷重、ISO1131に準拠、密度1.05g/cm3物性値は、製品カタログに基づく<重合体けん化物Aの製造>-重合体けん化物A1の製造-けん化物調製用素材樹脂ベース樹脂としてエチレンアクリル酸メチルランダム共重合体EEA-110kgと水酸化カリウムKOH1.14kgとを混練装置にフィードし、混練装置中でEEAと水酸化カリウムKOHを溶融、反応させ、押出すことにより、重合体けん化物A1を得た。重合体けん化物A1中にアクリル酸カリウム塩の形で存在するカリウムイオン濃度Kイオン量は2.04モル/kgで、前記けん化前のエチレンアクリル酸メチルランダム共重合体EEA-1の全アクリル酸エステル基単位のモル量に対するけん化物中に存在するアルカリ金属イオンモル量の割合百分率:以下これをけん化率とするは60であった。-重合体けん化物A2の製造-不飽和カルボン酸エステル共重合体として、下記表1のA2に示したものを用い、水酸化カリウム添加量をそれぞれのエチレン不飽和カルボン酸エステルランダム共重合体及び目標けん化率に応じて変更した以外は、重合体けん化物A1の製造と同様にして、重合体けん化物A2を合成した。アルカリ金属イオン濃度測定重合体けん化物A1及びA2中のアルカリ金属イオン量金属イオン濃度を以下の方法で測定した。試料をキシレン/ブタノールの混合溶媒を用い、塩酸により脱メタル処理を行い、チモールブルー指示薬を用いて滴定し、生成したカルボキシ基COOHの量モル量を測定した。生成したカルボキシ基COOHの量モル量は、COOMのモル量と等しいことから、この生成したカルボキシ基COOHのモル量より試料1kgあたりのCOOMのモル量金属イオン濃度を算出した。-ベースポリマー1~8の製造-重合体けん化物A1および、ダイマー酸B1~B3を下記表2のごとく配合し表2中、量の単位は質量、混練装置池貝社製、二軸押出機にて、230°C、回転数100min-1で溶融混練し、組成物を得た。2.評価項目及び評価方法-帯電防止性能表面抵抗値表面固有抵抗率Surfaceresistivityと流動性の評価の評価-次に、得られた組成物は、東芝IS-100E型締力;100トンにて、成形温度230°C、金型温度40~45°Cで射出成形し、80mm×150mm×2mmにシート化した。得られたシートのサンプルについて、下記評価を行った。なお、表3中、AB成分量は、重合体けん化物Aとダイマー酸Bとの合計質量を100としたときのそれぞれの成分の質量割合質量を表す。i帯電防止性能表面抵抗値表面固有抵抗率Surfaceresistivity2mm厚の射出成形シートを恒温恒湿23°C、50RH下、24時間エージングした後、三菱化学株製の電気抵抗測定器ハイレスタを用いて、印加電圧500V、印加時間10秒の条件で、試料の表面抵抗値Ω/□を測定した。この電気抵抗測定器の測定限界は、1.0×107Ω/□なお、以後現れる表中でのべき乗標記ではE7と表示するであった。評価結果は、表3に示す。ii流動性の評価混合後、メルトフローレートMFRを測定し、流動性の指標とした。このとき、MFRは、JISK7210-1999に準拠した方法により230°C、荷重10kgで測定した。評価結果は、表3に示す。表3に見られるように、重合体けん化物Aにダイマー酸Bを配合すると、重合体けん化物Aの帯電防止性能を損なわずに流動性が改良されることがわかる。その流動性改良効果は、ダイマー酸配合量に比例した。次に、用意したベースポリマー1~6に、下記表4に示す量となるようにスチレン系樹脂Eを配合し、ラボプラストミル混練機東洋精機社製、ツインスクリューにて、180°C、回転数50min-1で10分間混合し、熱可塑性スチレン系樹脂組成物を得た。得られた組成物を使用して実施例1と同様に帯電防止性能を評価した。あわせて下記に示す条件でブリードアウトの評価を行った。なお、表4中、樹脂組成物欄における配合量は、樹脂組成物全質量に対するベースポリマーまたはスチレン系樹脂の質量を表し、単位は質量である。-ブリードアウトの評価-インジェクション角板以下、角板と称する製造直後の角板表面および成形金型表面を目視で観察し、下記の評価基準に従ってブリードアウトの発生の有無を評価した。評価結果は、表4に示す。評価基準A:ブリードアウトの発生はなく、角板表面及び金型にも汚れはみられなかった。B:角板表面にブリードアウトがみられないが、金型は少し汚れがみられる。C:角板表面全体にわたりブリードアウトが見られ、かつ金型も汚れが見られる。表4に見られるように重合体けん化物Aとダイマー酸Bとの組成物ベースポリマーをスチレン系樹脂に配合した場合、良好な表面抵抗が低下して、良好な帯電防止性を示す。なお、帯電防止性能を維持するものの、ダイマー酸の配合割合が多くなるにつれてブリードアウトをおこす虞が見られる。―耐衝撃性の評価―重合体けん化物Aとダイマー酸Bとで構成される重合体けん化物含有組成物ベースポリマーをスチレン系樹脂に配合して、熱可塑性スチレン系樹脂組成物を得た。ベースポリマーとスチレン系樹脂との配合比は、表5に示すとおりである。なお、表5中、樹脂組成物欄における配合量は、樹脂組成物全質量に対するベースポリマーまたはスチレン系樹脂の質量を表し、単位は質量である。次いで、スチレン系樹脂への本発明の樹脂組成物の分散性を判断するために耐衝撃性を調べた。具体的には下記に記載の方法でノッチ付アイゾッド衝撃強度を測定した。結果を表5に示す。東芝IS-100E型締力;100トンにて、シリンダー温度230°C、金型温度40~45°C、背圧0kg/cm2にて射出成形を行い、耐衝撃強度測定用の試験片を以下の示すように2種類作成し、これを用いてアイゾッド衝撃試験機で測定した。JISK7110試験片厚み1/8インチ及び1/4インチノッチ1/10インチ試験温度;23°C、0°C表5に見られるように重合体けん化物Aとダイマー酸Bとの組成物ベースポリマーをスチレン系樹脂に配合した場合、耐衝撃性の低下が小さいことがわかる。このことから、ダイマー酸を使用することによりスチレン系樹脂への分散性が良くなっておりことがわかる。ベースポリマーとスチレン系樹脂とを配合して実施例6と同様に表面抵抗とブリードアウト評価、更には流動性の評価を行った。ただし、ベースポリマーは、スチレン系樹脂の配合前に、200°Cのオーブン中で乾燥して水分量を1300ppmに調整した。結果を表6に示す。なお、表6中、樹脂組成物欄における配合量は、樹脂組成物全質量に対するベースポリマーまたはスチレン系樹脂の質量を表し、単位は質量である。表6に見られるように、重合体けん化物Aとダイマー酸Bとの組成物ベースポリマーは種類の異なるスチレン系樹脂に対しても良好な帯電防止性能を付与できる。重合体けん化物Aに対してダイマー酸Bと共に、多価アルコールのアルキレンオキシド付加物Cまたは多価アルコールDを併用した場合について、評価した。結果を表7に示す。表7中、AB成分含量欄のA欄は、各ベースポリマーの全質量重合体けん化物とダイマー酸との合計質量に対する重合体けん化物の質量割合質量を表し、B欄は、各ベースポリマーの全質量重合体けん化物とダイマー酸との合計質量に対するダイマー酸の質量割合質量を表す。また、添加物欄における量は、樹脂組成物全質量に対する添加物の質量を表し、単位は質量である。表7に見られるように、ダイマー酸と共に、多価アルコールのアルキレンオキシド付加物Cまたは多価アルコールDを併用すると、低湿度条件下で優れた帯電防止性能を示す。また、流動性の改良も見られる。-熱可塑性スチレン系樹脂組成物のブリードアウトの長期評価-表8に示す種類のベースポリマーと、スチレン系樹脂E1とを、スチレン系樹脂E1の配合比を表8に示す量になるように配合した他は、実施例6の熱可塑性スチレン系樹脂組成物の調製と同様にして、熱可塑性スチレン系樹脂組成物を得た。なお、表8中、AB成分含量欄のA欄は、各ベースポリマーの全質量重合体けん化物とダイマー酸との合計質量に対する重合体けん化物の質量割合質量を表し、B欄は、各ベースポリマーの全質量重合体けん化物とダイマー酸との合計質量に対するダイマー酸の質量割合質量を表す。また、スチレン系樹脂E1含有量は、樹脂組成物全質量に対するベースポリマーまたはスチレン系樹脂の質量を表し、単位は質量である。評価方法インジェクション角板以下、角板と称するを40°Cの温度条件下GERROVENを使用で1ヶ月間放置し、1日後、2日後、5日後、7日後、14日後、21日後、29日後の角板表面に薬方紙を押し付け、目視で観察し、下記の評価基準に従ってブリードアウトの発生の有無を評価した。評価結果は、表8に示す。A:ブリードアウトの発生はなく、角板表面及び薬包紙にも汚れはみられなかった。B:ブリードアウトの発生があり、角板表面に若干の汚れがみられたが、薬包紙にはほとんど汚れはみられなかった。C:ブリードアウトの発生により角板表面及び薬包紙に汚れがみられた。表8によれば、重合体けん化物とダイマー酸との樹脂組成物をスチレン系樹脂に配合しても、長期にわたりブリードアウトが発生しないことがわかる。日本出願2010-105337の開示はその全体が参照により本明細書に取り込まれる。本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。"